(57)【要約】【課題】原料貯蔵安定性に優れ、寸法安定性に優れる、水を発泡剤として用いた軽量連続気泡性硬質フォームの製造方法の提供。【解決手段】ポリオール化合物とポリイソシアネート化合物とを反応させて連続気泡性の硬質発泡合成樹脂を製造する方法において、水酸基価が２０〜１２０ｍｇＫＯＨ／ｇのポリオール（Ａ）を５〜２５質量％、水酸基価が３００〜８５０ｍｇＫＯＨ／ｇの含窒素ポリオール（Ｂ）を４０〜８０質量％、水酸基価が３００〜１８３０ｍｇＫＯＨ／ｇの非含窒素ポリオール（Ｃ）を５〜３０質量％、水酸基価が２０〜１５０ｍｇＫＯＨ／ｇのモノオール（Ｄ）を３〜１２質量％含む、水酸基価が３８０ｍｇＫＯＨ／ｇ以上であるポリオール混合物を用い、かつ発泡剤として水を用いる。【選択図】なし【特許請求の範囲】
【請求項１】
ポリオール化合物とポリイソシアネート化合物とを発泡剤、整泡剤および触媒の存在下で反応させて連続気泡性の硬質発泡合成樹脂を製造する方法において、
ポリオール化合物として、下記ポリオール（Ａ）を５〜２５質量％、下記ポリオール（Ｂ）を４０〜８０質量％、下記ポリオール（Ｃ）を５〜３０質量％および下記モノオール（Ｄ）を３〜１２質量％含む、水酸基価が３８０ｍｇＫＯＨ／ｇ以上であるポリオール混合物を用い、
発泡剤として水を用いることを特徴とする硬質発泡合成樹脂の製造方法。
ポリオール（Ａ）：平均水酸基数が２〜８、水酸基価が２０〜１２０ｍｇＫＯＨ／ｇ、オキシエチレン基含有量が５質量％以下、一級水酸基の割合が全水酸基に対して１５モル％以下である、ポリオキシアルキレンポリオール。
ポリオール（Ｂ）：平均水酸基数が３〜８、水酸基価が３００〜８５０ｍｇＫＯＨ／ｇ、オキシエチレン基含有量が５質量％以下、一級水酸基の割合が全水酸基に対して１５モル％以下である、窒素原子を有するポリオキシアルキレンポリオール。
ポリオール（Ｃ）：平均水酸基数が２〜３、水酸基価が３００〜１８３０ｍｇＫＯＨ／ｇである、窒素原子を有していないポリオール。
モノオール（Ｄ）：水酸基価が２０〜１５０ｍｇＫＯＨ／ｇ、オキシエチレン基含有量が１０〜１００質量％であるポリオキシアルキレンモノオール。
【請求項２】
ポリオール（Ａ）が、水、エチレングリコール、プロピレングリコール、グリセリン、トリメチロールプロパン、ジグリセリン、ペンタエリスリトール、ソルビトールおよびショ糖から選ばれる少なくとも１種の開始剤にアルキレンオキシドを反応させて得られるポリオキシアルキレンポリオールである請求項１に記載の硬質発泡合成樹脂の製造方法。
【請求項３】
ポリオール（Ｂ）が、アミン系化合物を開始剤にしてアルキレンオキシドを反応させて得られるポリオキシアルキレンポリオールである請求項１または２に記載の硬質発泡合成樹脂の製造方法。
【請求項４】
ポリオール（Ｃ）が、エチレングリコール、プロピレングリコール、ジエチレングリコール、ジプロピレングリコール、グリセリン、トリメチロールプロパンからなる多価アルコール類の群から選ばれる１種または２種以上、または、水、エチレングリコール、ジエチレングリコール、プロピレングリコール、ジプロピレングリコール、グリセリンおよびトリメチロールプロパンからなる開始剤の群から選ばれる少なくとも１種または２種以上を開始剤として製造されるポリオキシアルキレンポリオールである請求項１、２または３に記載の硬質発泡合成樹脂の製造方法。
【請求項５】
モノオール（Ｄ）が、炭素数１〜１０のモノオールの１種または２種以上からなる開始剤にアルキレンオキシドを反応させて得られるポリオキシアルキレンモノオールである、請求項１〜４のいずれかに記載の硬質発泡合成樹脂の製造方法。
【請求項６】
発泡剤として水をポリオール化合物１００質量部に対して９〜１５質量部使用する、請求項１〜５のいずれかに記載の硬質発泡合成樹脂の製造方法。
【請求項７】
請求項１〜６のいずれかに記載の製造方法により製造された硬質発泡合成樹脂。
【請求項８】
独立気泡率が３０％以下である請求項７に記載の硬質発泡合成樹脂。
【発明の詳細な説明】
【技術分野】
【０００１】
本発明は硬質発泡合成樹脂およびその製造方法に関する。より詳しくは、発泡剤として比較的多量の水を使用することを特徴とする連続気泡性の硬質ポリウレタンフォーム等の硬質発泡合成樹脂およびその製造方法に関する。
【背景技術】
【０００２】
ポリオール化合物とポリイソシアネート化合物とを発泡剤等の存在下で反応させて、硬質ポリウレタンフォーム、硬質ポリイソシアヌレートフォーム等の硬質発泡合成樹脂（以下、硬質フォームという。）を製造することは広く行われている。この硬質フォームの気泡の状態としては、大きく独立気泡と連続気泡とに分けられる。このうち連続気泡は個々の気泡がつながっており、連続気泡を多く有する（連続気泡性の）硬質フォームは通気性に富む。このような連続気泡性の硬質フォームは、断熱性能は低いが、苛酷な温度条件下での寸法安定性に優れているという特徴を有する。
【０００３】
一方、硬質フォームを製造するための発泡剤としては種々の化合物が知られている。以前は低沸点の含フッ素化合物が主に用いられてきた。しかし環境への負荷を考慮すると含フッ素化合物の使用を削減することが望ましい。そこでその使用量を削減するために、発泡剤として水を多く使用する技術が提案されている（例えば、特許文献１〜３等を参照。）。
【０００４】
しかし、水を多く使用した硬質フォームは、水とポリイソシアネート化合物とが反応して生じるウレア結合の比率が増すため、得られたフォームが脆くなりやすいという問題がある。また、水を多く使用した場合には、原料のポリオール化合物に水等を混合した溶液（ポリオールシステム液）の安定性が悪くなりやすく、ポリオールシステム液が白濁、分離しやすいという問題もある。特に夏季等の高温環境下で長期間保管されたポリオールシステム液では、析出物が発生しやすいという問題が明らかになってきた。これらの白濁が見られたり、さらに進んで析出物が発生したポリオールシステム液を使用すると、製造される硬質フォームが外観不良となりやすく、寸法安定性も悪化しやすい。
【０００５】
さらに水を多く使用した場合には、ポリオールシステム液とイソシアネート化合物との相溶性、混合性が悪くなりやすく、硬質フォームの製造時に微細な気泡を均一に形成しにくく、良好な気泡（特には連続気泡）を形成できず、得られた硬質フォームの外観不良が発生しやすいという問題もある。
【０００６】
前述の特許文献１〜３においては、低分子量ポリオールと高分子ポリオールとの混合ポリオールを用い、さらに改良を加えることにより水を多く使用し、連続気泡性の硬質フォームを製造する提案がなされている。しかしいずれの提案でも金型に注入して製造した場合に、充分に軽量で良好な連続気泡性を示す硬質フォームが製造でき、かつ原料が良好な貯蔵安定性を示す処方は示されていない。
【０００７】
【特許文献１】特開平６−２５３７５号公報
【特許文献２】特開２００１−３４２２３７号公報
【特許文献３】特開２００２−１２８８５５号公報
【発明の開示】
【発明が解決しようとする課題】
【０００８】
そこで本発明は、特殊な整泡剤を使用することなく、充分に軽量でかつ原料の貯蔵安定性に優れる連続気泡性の硬質フォームの製造方法を提供することを目的とする。
【課題を解決するための手段】
【０００９】
本発明は、ポリオール化合物とポリイソシアネート化合物とを発泡剤、整泡剤および触媒の存在下で反応させて連続気泡性の硬質発泡合成樹脂を製造する方法において、ポリオール化合物として、下記ポリオール（Ａ）を５〜２５質量％、下記ポリオール（Ｂ）を４０〜８０質量％、下記ポリオール（Ｃ）を５〜３０質量％および下記モノオール（Ｄ）を３〜１２質量％含む、水酸基価が３８０ｍｇＫＯＨ／ｇ以上であるポリオール混合物を用い、発泡剤として水を用いることを特徴とする硬質発泡合成樹脂の製造方法を提供する。ただしポリオール（Ａ）は、平均水酸基数が２〜８、水酸基価が２０〜１２０ｍｇＫＯＨ／ｇ、オキシエチレン基含有量が５質量％以下、一級水酸基の割合が全水酸基に対して１５モル％以下であるポリオキシアルキレンポリオール、ポリオール（Ｂ）は、平均水酸基数が３〜８、水酸基価が３００〜８５０ｍｇＫＯＨ／ｇ、オキシエチレン基含有量が５質量％以下、一級水酸基の割合が全水酸基に対して１５モル％以下である、窒素原子を有するポリオキシアルキレンポリオール、ポリオール（Ｃ）は、平均水酸基数が２〜３、水酸基価が３００〜１８３０ｍｇＫＯＨ／ｇである、窒素原子を有していないポリオール、モノオール（Ｄ）は水酸基価が２０〜１５０ｍｇＫＯＨ／ｇ、オキシエチレン基含有量が１０〜１００質量％であるポリオキシアルキレンモノオールである。これらの態様によれば、高い安定性を有するポリオールシステム液が得られ、また同時に軽量で外観の良好な硬質フォームが得られる。
【００１０】
ここでポリオール（Ａ）が、水、エチレングリコール、プロピレングリコール、グリセリン、トリメチロールプロパン、ジグリセリン、ペンタエリスリトール、ソルビトールおよびショ糖から選ばれる少なくとも１種の開始剤にアルキレンオキシドを反応させて得られるポリオキシアルキレンポリオールであることが好ましい。またポリオール（Ｂ）が、アミン系化合物を開始剤にしてアルキレンオキシドを反応させて得られるポリオキシアルキレンポリオールであることが好ましい。
【００１１】
またポリオール（Ｃ）が、エチレングリコール、プロピレングリコール、ジエチレングリコール、ジプロピレングリコール、グリセリン、トリメチロールプロパンからなる多価アルコール類の群から選ばれる１種または２種以上、または、水、エチレングリコール、ジエチレングリコール、プロピレングリコール、ジプロピレングリコール、グリセリンおよびトリメチロールプロパンからなる開始剤の群から選ばれる少なくとも１種または２種以上を開始剤として製造されるポリオキシアルキレンポリオールであることが好ましい。またモノオール（Ｄ）が、炭素数１〜１０のモノオールの１種または２種以上からなる開始剤にアルキレンオキシドを反応させて得られるポリオキシアルキレンモノオールであることが好ましい。また発泡剤として水をポリオール化合物１００質量部に対して９〜１５質量部使用することが好ましい。これらの態様によれば、より高い安定性を有するポリオールシステム液が得られ、また同時に軽量で外観の良好な硬質フォームが得られる。
【００１２】
また本発明は、上記製造方法により製造された硬質発泡合成樹脂を提供する。上記製造方法は特に独立気泡率が３０％以下である硬質発泡合成樹脂の製造に好適である。
【発明の効果】
【００１３】
本発明により、水を多量に配合しても原料の貯蔵安定性に優れた処方が可能となる。また水が多量に使用できることから、より軽量な硬質フォームの製造が可能となる。また同時に製造された硬質フォームのセルは微細であり、破泡等が発生してセルが荒れることもなく、寸法安定性に優れかつ良好な強度が得られる。
【発明を実施するための最良の形態】
【００１４】
本発明において、ポリオキシアルキレンポリオールとは、開始剤にアルキレンオキシドを開環付加重合反応させて製造されたポリオキシアルキレンポリオール（ポリエーテルポリオール）である。またポリオキシアルキレンモノオールとは、開始剤であるモノオールにアルキレンオキシドを開環付加重合反応させて製造されたポリオキシアルキレンモノオール（ポリエーテルモノオール）である。またポリオールまたはモノオール中のオキシエチレン基含有量とは、開始剤に反応させたアルキレンオキシドのうち、エチレンオキシド由来の部分の含有量（単位：質量％）を意味する。またポリオールの一級水酸基の割合とは、ポリオールの有する全水酸基に対する割合（単位：モル％）を意味する。また平均水酸基数とは、ポリオキシアルキレンポリオール以外のポリオールの場合は、ポリオールの活性水素原子の数の平均を意味し、特にポリオキシアルキレンポリオールの場合には、ポリオールの製造に用いた開始剤の活性水素原子の数の平均を意味する。
【００１５】
本発明の硬質フォームの製造方法においては、ポリオール化合物とポリイソシアネート化合物とを発泡剤、整泡剤および触媒の存在下で反応させて硬質発泡合成樹脂を製造する。以下にその詳細について説明する。
【００１６】
（ポリオール化合物）
本発明においては、ポリオール化合物として、下記ポリオール（Ａ）を５〜２５質量％、下記ポリオール（Ｂ）を４０〜８０質量％、下記ポリオール（Ｃ）を５〜３０質量％および下記モノオール（Ｄ）を３〜１２質量％含む、水酸基価が３８０ｍｇＫＯＨ／ｇ以上であるポリオール混合物を用いる。
【００１７】
本発明においてポリオール（Ａ）とは、平均水酸基数が２〜８、水酸基価が２０〜１２０ｍｇＫＯＨ／ｇ、オキシエチレン基含有量が５質量％以下、一級水酸基の割合が１５モル％以下であるポリオキシアルキレンポリオールである。すなわちポリオール（Ａ）は、以下に述べる特性を満たす１種のみのポリオールであっても、２種以上を混合したポリオール混合物であってもよい。
【００１８】
ポリオール（Ａ）の製造に用いる開始剤としては、水、多価アルコール類が好ましい。ここで多価アルコール類の具体例としては、エチレングリコール、プロピレングリコール、ジエチレングリコール、ジプロピレングリコール、グリセリン、トリメチロールプロパン、ジグリセリン、ペンタエリスリトール、ソルビトール、ショ糖等が挙げられる。ここでポリオール（Ａ）の製造に用いる開始剤としては、水、エチレングリコール、プロピレングリコール、グリセリン、トリメチロールプロパン、ジグリセリン、ペンタエリスリトール、ソルビトールおよびショ糖から選ばれる少なくとも１種が好ましく、グリセリンおよび／またはトリメチロールプロパンがより好ましく、グリセリンが最も好ましい。
【００１９】
またポリオール（Ａ）の製造に用いるアルキレンオキシドとしては、エチレンオキシド、プロピレンオキシド、１，２−エポキシブタン、２，３−エポキシブタン、スチレンオキシド等が挙げられる。このうち、プロピレンオキシドを単独で、または、プロピレンオキシドと少量のエチレンオキシドとを併用することが好ましい。すなわちポリオール（Ａ）のオキシエチレン基含有量は５質量％以下であり、０〜２質量％が好ましく、０質量％（オキシエチレン基を含まない）が特に好ましい。上記のオキシエチレン基含有量が５質量％を超えて多いと、ポリオール（Ａ）の活性が高くなり、得られた硬質フォームが連続気泡性となりにくく好ましくない。
【００２０】
またポリオール（Ａ）の一級水酸基の割合は、１５モル％以下であるが、１０モル％以下が好ましく、５モル％以下が特に好ましい。上記の一級水酸基の割合が１５モル％を超えて多いと、ポリオール（Ａ）の活性が高くなり、得られた硬質フォームが連続気泡性となりにくく好ましくない。
【００２１】
またポリオール（Ａ）の平均水酸基数は２〜８であるが、２〜６がより好ましく、２〜４が特に好ましい。上記の平均水酸基数が２未満では、得られた硬質フォームの強度が不足しやすく好ましくない。また平均水酸基数が８を超えて大きいと、ポリオール（Ａ）の粘度が高くなりすぎて、原料の混合性が低下しやすく好ましくない。
【００２２】
またポリオール（Ａ）の水酸基価は２０〜１２０ｍｇＫＯＨ／ｇであるが、２５〜１００ｍｇＫＯＨ／ｇが好ましく、３０〜８０ｍｇＫＯＨ／ｇがより好ましい。この水酸基価が２０ｍｇＫＯＨ／ｇ未満であると、ポリオール（Ａ）の粘度が高くなりすぎて好ましくない。また１２０ｍｇＫＯＨ／ｇを超えて大きいと得られた硬質フォームが連続気泡性となりにくく好ましくない。
【００２３】
本発明に用いるポリオール混合物のうち、ポリオール（Ａ）の割合は、５〜２５質量％であるが、１０〜２５質量％が好ましく、１５〜２５質量％が特に好ましい。ポリオール（Ａ）の割合が５質量％未満であると、得られた硬質フォームが連続気泡性となりにくく好ましくない。またポリオール（Ａ）の割合が２５質量％を超えて多いと、得られた硬質フォームのセルが粗くなりやすく（セル荒れが起こりやすく）、また硬質フォームが強度不足となりやすく好ましくない。
【００２４】
本発明においてポリオール（Ｂ）とは、平均水酸基数が３〜８、水酸基価が３００〜８５０ｍｇＫＯＨ／ｇ、オキシエチレン基含有量が５質量％以下、一級水酸基の割合が１５モル％以下である、窒素原子を有するポリオキシアルキレンポリオールである。ポリオール（Ｂ）は以下に述べる特性を満たす１種のみのポリオールであっても、２種以上を混合したポリオール混合物であってもよい。ただしポリオール（Ｂ）は、ポリオールをアミノ変性したものであっても、窒素原子を含む開始剤にアルキレンオキシドを付加させたポリオキシアルキレンポリオールであってもよりが、後者が好ましい。
【００２５】
ポリオール（Ｂ）の製造に用いる開始剤としては、アミン系化合物が好ましい。アミン系化合物としては、脂肪族系アミン類、脂環族系アミン類、芳香族系アミン類が挙げられる。脂肪族アミン類としては、エチレンジアミン、ヘキサメチレンジアミン、ジエチレントリアミン等のアルキルアミン類、モノエタノールアミン、ジエタノールアミン、トリエタノールアミン等のアルカノールアミン類が挙げられる。また脂環族系アミン類としては、アミノエチルピペラジン等が挙げられる。また芳香族アミン類としては、ジアミノトルエン、マンニッヒ反応生成物が挙げられる。マンニッヒ反応生成物とは、フェノール類、アルカノールアミン類およびアルデヒド類の反応生成物であり、例えば、ノニルフェノール、モノエタノールアミンおよびホルムアルデヒドの反応生成物が挙げられる。以上の開始剤のうち、エチレンジアミン、トリレンジアミン、モノエタノールアミンから選ばれる１種以上が特に好ましい。
【００２６】
またポリオール（Ｂ）の製造に用いるアルキレンオキシドとしては、エチレンオキシド、プロピレンオキシド、１，２−エポキシブタン、２，３−エポキシブタン、スチレンオキシド等が挙げられる。このうち、プロピレンオキシドを単独で、または、プロピレンオキシドと少量のエチレンオキシドとを併用することが好ましい。すなわちポリオール（Ｂ）のオキシエチレン基含有量は５質量％以下であり、２質量％以下が好ましく、０質量％（オキシエチレン基を含まない）が特に好ましい。上記のオキシエチレン基含有量が５質量％を超えて多いと、ポリオール（Ｂ）の活性が高くなり、得られた硬質フォームが連続気泡性となりにくく好ましくない。
【００２７】
またポリオール（Ｂ）の一級水酸基の割合は、１５モル％以下であるが、１０モル％以下が好ましく、５モル％以下が特に好ましい。上記の一級水酸基の割合が１５モル％を超えて多いと、ポリオール（Ｂ）の活性が高くなり、得られた硬質フォームが連続気泡性となりにくく好ましくない。
【００２８】
またポリオール（Ｂ）の平均水酸基数は３〜８であるが、３〜６が好ましく、４〜５が特に好ましい。上記の平均水酸基数が３未満では、得られた硬質フォームの強度が不足しやすく好ましくない。また平均水酸基数が８を超えて大きいと、ポリオール（Ｂ）の粘度が高くなりすぎて、原料の混合性が低下しやすく好ましくない。
【００２９】
またポリオール（Ｂ）の水酸基価は３００〜８５０ｍｇＫＯＨ／ｇであるが、３００〜７００ｍｇＫＯＨ／ｇが好ましく、３００〜５５０ｍｇＫＯＨ／ｇがより好ましい。この水酸基価が３００ｍｇＫＯＨ／ｇ未満であると、得られた硬質フォームの強度（特に圧縮強度）が不足しやすく好ましくない。また８５０ｍｇＫＯＨ／ｇを超えて大きいと、ポリオール（Ａ）との混合性が悪くなりやすく、また得られた硬質フォームが連続気泡性となりにくく好ましくない。
【００３０】
本発明に用いるポリオール混合物のうち、ポリオール（Ｂ）の割合は、４０〜８０質量％であるが、４５〜７５質量％が好ましく、５０〜７０質量％が特に好ましい。ポリオール（Ｂ）の割合が４０質量％未満であると、得られた硬質フォームの強度が不足しやすく好ましくない。またポリオール（Ｂ）の割合が８０質量％を超えて多いと、得られた硬質フォームが連続気泡性となりにくく好ましくない。
【００３１】
本発明においてポリオール（Ｃ）とは、平均水酸基数が２〜３、水酸基価が３００〜１８３０ｍｇＫＯＨ／ｇである、窒素原子を有していないポリオールである。すなわちポリオール（Ｃ）は、以下に述べる特性を満たす１種のみのポリオールであっても、２種以上を混合したポリオール混合物であってもよい。ここでポリオール（Ｃ）は、ポリオキシアルキレンポリオールではない多価アルコール類であっても、ポリオキシアルキレンポリオールであってもよい。
【００３２】
ポリオール（Ｃ）として使用できるポリオキシアルキレンポリオールの製造に用いる開始剤としては、水、多価アルコール類が好ましい。ここでポリオール（Ｃ）として用いられる、または、ポリオール（Ｃ）としてのポリオキシアルキレンポリオールの開始剤として用いられる、多価アルコール類の具体例としては、エチレングリコール、プロピレングリコール、ジエチレングリコール、ジプロピレングリコール、グリセリン、トリメチロールプロパン等が挙げられる。ポリオール（Ｃ）としてのポリオキシアルキレンポリオールの開始剤としては、水および前記多価アルコール類から選ばれる少なくとも１種が好ましい。また多価アルコール類としては、プロピレングリコール、ジプロピレングリコール、トリメチロールプロパンから選ばれる少なくとも１種が好ましい。すなわち、ポリオール（Ｃ）としては、エチレングリコール、プロピレングリコール、ジエチレングリコール、ジプロピレングリコール、グリセリン、トリメチロールプロパンからなる多価アルコール類の群から選ばれる１種または２種以上、または、水、エチレングリコール、ジエチレングリコール、プロピレングリコール、ジプロピレングリコール、グリセリンおよびトリメチロールプロパンからなる開始剤の群から選ばれる少なくとも１種または２種以上を開始剤として製造されるポリオキシアルキレンポリオールが好ましい。またポリオール（Ｃ）の平均水酸基数は２〜３である。
【００３３】
またポリオール（Ｃ）の製造に用いるアルキレンオキシドとしては、エチレンオキシド、プロピレンオキシド、１，２−エポキシブタン、２，３−エポキシブタン、スチレンオキシド等が挙げられる。
【００３４】
またポリオール（Ｃ）の水酸基価は３００〜１８３０ｍｇＫＯＨ／ｇであるが、５００〜１２００ｍｇＫＯＨ／ｇが好ましく、５００〜１０００ｍｇＫＯＨ／ｇがより好ましい。この水酸基価が３００ｍｇＫＯＨ／ｇ未満であると、ポリオール（Ｃ）の粘度が高くなりすぎて好ましくない。
【００３５】
本発明に用いるポリオール混合物のうち、ポリオール（Ｃ）の割合は、５〜３０質量％であるが、１０〜２５質量％が好ましく、１５〜２５質量％が特に好ましい。ポリオール（Ｃ）の割合が５質量％未満であると、得られた硬質フォームが連続気泡性となりにくく好ましくない。またポリオール（Ｃ）の割合が２５質量％を超えて多いと、得られた硬質フォームのセルが粗くなりやすく（セル荒れが起こりやすく）、また硬質フォームが強度不足となりやすく好ましくない。
【００３６】
本発明においてモノオール（Ｄ）とは、水酸基価が２０〜１５０ｍｇＫＯＨ／ｇ、オキシエチレン基含有量が１０〜１００質量％であるポリオキシアルキレンモノオールである。モノオール（Ｄ）は以下に述べる特性を満たす１種のみのモノオールであっても、２種以上を混合したモノオール混合物であってもよい。
【００３７】
モノオール（Ｄ）の製造に用いる開始剤は、活性水素含有基として水酸基を１つのみ持つ化合物を使用できる。当該化合物の例としては、脂肪族、脂環族または芳香族のモノオール、ヒドロキシアルキルアクリレートが好適に例示できる。このうちモノオール（Ｄ）の製造に用いる開始剤としては、脂肪族のモノオールがより好ましい。また炭素数１〜１０のモノオールが特に好ましい。
【００３８】
ヒドロキシアルキルアクリレートとの具体例としては、ヒドロキシエチルメタクリレート等が挙げられる。また炭素数１〜１０の脂肪族のモノオールの具体例としては、メタノール、エタノール、プロパノール、ブタノール、ペンタノール、ヘキサノール、ヘプタノール、オクタノール、ノナノール、デカノール、２−エチル−１−ヘキサノールが挙げられる。また炭素数１〜１０の脂環族のモノオールの具体例としては、シクロヘキサノール、メチルシクロヘキサノールが挙げられる。炭素数１〜１０のモノオールは炭素数１１以上のモノオールに比べて相溶性が高い傾向が見られ好ましい。モノオール（Ｄ）の平均水酸基数は１である。
【００３９】
またモノオール（Ｄ）の製造に用いるアルキレンオキシドとしては、エチレンオキシドを用い、その他にプロピレンオキシド、１，２−エポキシブタン、２，３−エポキシブタン、スチレンオキシド等が使用できる。このうち、エチレンオキシドを単独で、または、エチレンオキシドとプロピレンオキシドとを併用することが好ましい。すなわちモノオール（Ｄ）のオキシエチレン基含有量は１０〜１００質量％であり、３０〜１００質量％が好ましく、５０〜１００質量％がより好ましく、１００質量％（オキシエチレン基のみ）が特に好ましい。ポリオール（Ｄ）のオキシエチレン基含有量が１０質量％未満であると、水とポリオール化合物とが分離しやすく、原料安定性が悪くなりやすく好ましくない。
【００４０】
またモノオール（Ｄ）の水酸基価は２０〜１５０ｍｇＫＯＨ／ｇであるが、３０〜１２０ｍｇＫＯＨ／ｇが好ましく、５０〜１００ｍｇＫＯＨ／ｇがより好ましい。この水酸基価が２０ｍｇＫＯＨ／ｇ未満であると、得られた硬質フォームの強度（特に圧縮強度）が不足しやすく好ましくない。また１５０ｍｇＫＯＨ／ｇを超えて大きいと、水とポリオール化合物との混合性が悪くなりやすく好ましくない。
【００４１】
本発明に用いるポリオール混合物のうち、モノオール（Ｄ）の割合は、３〜２０質量％であるが、３〜１７質量％が好ましく、５〜１５質量％が特に好ましい。モノオール（Ｄ）の割合が３質量％未満であると、水とポリオール化合物との混合性が悪くなりやすく好ましくない。またモノオール（Ｄ）の割合が２０質量％を超えて多いと、得られた硬質フォームの強度が不足しやすく好ましくない。
【００４２】
本発明に用いるポリオール混合物の水酸基価は３８０ｍｇＫＯＨ／ｇ以上であるが、３８０〜６００ｍｇＫＯＨ／ｇが好ましく、３８０〜４５０ｍｇＫＯＨ／ｇがより好ましく、３８０〜４２０ｍｇＫＯＨ／ｇが特に好ましい。この水酸基価が３８０ｍｇＫＯＨ／ｇ未満であると、得られた硬質フォームの強度が不足しやすく好ましくない。またこの水酸基価が６００ｍｇＫＯＨ／ｇを超えて大きいと、得られた硬質フォームが独立気泡性となりやすい傾向にある。
【００４３】
本発明に用いるポリオール混合物は上述のポリオール（Ａ）、ポリオール（Ｂ）、ポリオール（Ｃ）およびモノオール（Ｄ）を含むがその他の活性水素化合物を含んでいてもよい。その他の活性水素化合物としては、ポリオール（Ａ）、ポリオール（Ｂ）、ポリオール（Ｃ）以外のポリオール類、多価フェノール類、アミノ化ポリオール類、ポリアミン類が挙げられる。ポリオール（Ａ）、ポリオール（Ｂ）、ポリオール（Ｃ）以外のポリオール類としては、ポリエーテルポリオール、ポリエステルポリオール、ポリカーボネートポリオール等が挙げられる。多価フェノール類としては、ビスフェノールＡ、レゾルシノール等の非縮合化合物、フェノール類をアルカリ触媒の存在下で過剰のホルムアルデヒド類と縮合結合させたレゾール型初期縮合物、このレゾール型初期縮合物を合成する際に非水系で反応させたベンジリック型初期縮合物、過剰のフェノール類を酸触媒の存在下でホルムアルデヒド類と反応させたノボラック型初期縮合物等が挙げられる。これらの初期縮合物の分子量は、２００〜１００００程度のものが好ましい。上記において、フェノール類としては、フェノール、クレゾール、ビスフェノールＡ、レゾルシノール等が挙げられ、また、ホルムアルデヒド類としては、ホルマリン、パラホルムアルデヒド等が挙げられる。
【００４４】
（発泡剤）
本発明においては、発泡剤として水を用いる。また発泡剤として、低沸点の炭化水素化合物、低沸点の含フッ素化合物、不活性ガスを併用することができる。しかし本発明においては、発泡剤として、水のみの使用または水と不活性ガスの併用が好ましく、水のみの使用が環境への負荷が小さく特に好ましい。発泡剤としての水の使用量は、ポリオール化合物１００質量部に対して、９〜１５質量部が好ましく、９〜１３質量部が特に好ましい。水の使用量が９質量部未満であると、得られた硬質フォームが軽くなりにくく好ましくない。また使用量が１５質量部を超えて多いと、水とポリオール化合物との混合性が悪くなりやすく好ましくない。
【００４５】
前記の低沸点の炭化水素化合物としては、ブタン、ペンタン、ヘキサン、シクロペンタン、シクロヘキサン等が挙げられる。また前記の低沸点の含フッ素化合物としては、１，１，１，２−テトラフルオロエタン（ＨＦＣ−１３４ａ）、１，１，１，３，３−ペンタフルオロプロパン（ＨＦＣ−２４５ｆａ）、１，１，１，３，３−ペンタフルオロブタン（ＨＦＣ−３６５ｍｆｃ）等が挙げられる。また前記の不活性ガスとしては、空気、窒素、炭酸ガス等が挙げられる。
【００４６】
（ポリイソシアネート化合物）
本発明において、ポリイソシアネート化合物としては、特に制限はないが、イソシアネート基を２以上有する芳香族系、脂環族系、脂肪族系等のポリイソシアネート；前記ポリイソシアネートの２種類以上の混合物；これらを変性して得られる変性ポリイソシアネート等が挙げられる。具体例としては、トリレンジイソシアネート（ＴＤＩ）、ジフェニルメタンジイソシアネート（ＭＤＩ）、ポリメチレンポリフェニルイソシアネート（通称：クルードＭＤＩ）、キシリレンジイソシアネート（ＸＤＩ）、イソホロンジイソシアネート（ＩＰＤＩ）、ヘキサメチレンジイソシアネート（ＨＭＤＩ）等のポリイソシアネートまたはこれらのプレポリマー型変性体、イソシアヌレート変性体、ウレア変性体、カルボジイミド変性体等が挙げられる。このうち、ＴＤＩ、ＭＤＩ、クルードＭＤＩ、またはこれらの変性体が好ましい。
【００４７】
ポリイソシアネート化合物の使用量は、ポリオール化合物およびその他の活性水素化合物の活性水素の合計数に対するイソシアネート基の数の１００倍で表して（通常この１００倍で表した数値をイソシアネート指数という）、５０〜３００が好ましい。ここで、触媒としてウレタン化触媒を主に用いるウレタン処方においては、ポリイソシアネート化合物の使用量はイソシアネート指数で、６０〜１２０が好ましく、７０〜１００がより好ましく、８０〜９０が特に好ましい。また触媒としてイソシアネート基の三量化反応を促進させる触媒を主に用いるイソシアヌレート処方においては、ポリイソシアネート化合物の使用量はイソシアネート指数で、１２０〜２５０が好ましく、１５０〜２００がより好ましい。
【００４８】
（触媒）
本発明において用いられる触媒としては、ウレタン化反応を促進する触媒であれば特に制限はない。例えば、トリエチレンジアミン、ビス（２−ジメチルアミノエチル）エーテル、Ｎ，Ｎ，Ｎ’，Ｎ’−テトラメチルヘキサメチレンジアミンなどの３級アミン類；ジブチルスズジラウレート等の有機金属化合物が挙げられる。またイソシアネート基の三量化反応を促進させる触媒を併用してもよく、酢酸カリウム、２−エチルヘキサン酸カリウム等のカルボン酸金属塩等が挙げられる。触媒の使用量は、ポリオール化合物１００質量部に対して、０．１〜１０質量部が好ましい。
【００４９】
（整泡剤）
本発明においては良好な気泡を形成するため整泡剤を用いる。整泡剤としては例えば、シリコーン系整泡剤、含フッ素化合物系整泡剤が挙げられる。このうち、高通気性の軟質ウレタンフォームの製造に用いられるシリコーン系整泡剤が特に好ましい。整泡剤の使用量は、適宜選定すればよいが、ポリオール化合物１００質量部に対して０．１〜１０質量部が好ましい。
【００５０】
（その他の配合剤）
本発明では、上述したポリオール化合物、ポリイソシアネート化合物、発泡剤、触媒、整泡剤の他に、任意の配合剤が使用できる。配合剤としては、炭酸カルシウム、硫酸バリウム等の充填剤；酸化防止剤、紫外線吸収剤等の老化防止剤；難燃剤、可塑剤、着色剤、抗カビ剤、破泡剤、分散剤、変色防止剤等が挙げられる。
【００５１】
（発泡装置）
本発明の硬質フォームの製造方法としては、通常の手発泡でも発泡装置を用いてもよい。発泡装置としては、高圧発泡装置、低圧発泡装置のいずれでも使用できる。また反応条件は適宜選定すればよいが、反応温度としては、０〜５０℃が好ましく、１５〜４０℃がより好ましい。
【００５２】
（硬質フォーム）
本発明は、上述した製造方法により製造される連続気泡性の硬質フォームに関する。ここで連続気泡性とは、独立気泡の少ないことを意味する。本発明において製造される硬質フォームの独立気泡率は、３０％以下であることが好ましく、２０％以下がより好ましく、１０％以下が特に好ましい。高い連続気泡性（低い独立気泡率）とすることで、寸法安定性が向上し、発泡圧が低減される等の点で優れる。ここで独立気泡率は、ＡＳＴＭ  Ｄ２８５６に準拠して測定される。
【００５３】
また本発明により製造される硬質フォームは、軽量であることを特徴とする。特にその密度は３０ｋｇ／ｍ３以下が好ましく、２５ｋｇ／ｍ３以下がより好ましい。
【００５４】
本発明により得られる硬質フォームは生産性に優れ、軽量であり、接着性、強度にも優れることから、パネル、ボード等の建築資材として好適に用いられる。
【実施例】
【００５５】
以下実施例により本発明を具体的に説明するが、本発明はこれらの実施例に限定されない。なお以下の例のうち、例１〜４は実施例を、例５〜６は比較例を表す。また表中で処方を表した部分の数値の単位は質量部である。
【００５６】
実施例および比較例で用いた原料は、表１に示したとおりであるが、その詳細は以下のとおりである。
【００５７】
（ポリオール化合物）
ポリオールＡ１：開始剤としてグリセリンを用い、アルキレンオキシドとしてプロピレンオキシドのみを反応させて得られた、ポリオキシプロピレントリオール。水酸基価は３５ｍｇＫＯＨ／ｇ、オキシエチレン基含有量は０質量％、一級水酸基の割合は０％である。
ポリオールＢ１：開始剤としてエチレンジアミンを用い、アルキレンオキシドとしてプロピレンオキシドのみを反応させて得られた、ポリオキシプロピレンテトラオール。水酸基価は５００ｍｇＫＯＨ／ｇ、オキシエチレン基含有量は０質量％、一級水酸基の割合は０％である。
ポリオールＢ２：開始剤としてエチレンジアミンを用い、アルキレンオキシドとしてプロピレンオキシドのみを反応させて得られた、ポリオキシプロピレンテトラオール。水酸基価は３００ｍｇＫＯＨ／ｇ、オキシエチレン基含有量は０質量％、一級水酸基の割合は０％である。
ポリオールＢ３：開始剤としてトリレンジアミンを用い、アルキレンオキシドとしてプロピレンオキシドのみを反応させて得られた、ポリオキシプロピレンテトラオール。水酸基価は３５０ｍｇＫＯＨ／ｇ、オキシエチレン基含有量は０質量％、一級水酸基の割合は０％である。
ポリオールＢ４：開始剤としてモノエタノールアミンを用い、アルキレンオキシドとしてプロピレンオキシドのみを反応させて得られた、ポリオキシプロピレンテトラオール。水酸基価は５００ｍｇＫＯＨ／ｇ、オキシエチレン基含有量は０質量％、一級水酸基の割合は０％である。
ポリオールＣ１：ジプロピレングリコール。
モノオールＤ１：開始剤として１−ブタノールを用い、アルキレンオキシドとしてプロピレンオキシドとエチレンオキシドとを混合して反応させて得られた、ポリオキシプロピレンポリオキシエチレンモノオール。水酸基価は４０ｍｇＫＯＨ／ｇ、オキシエチレン基含有量は５０質量％である。
モノオールＤ２：開始剤としてメタノールを用い、アルキレンオキシドとしてエチレンオキシドのみを反応させて得られた、ポリオキシエチレンモノオール。水酸基価は１３６ｍｇＫＯＨ／ｇ、オキシエチレン基含有量は１００質量％である。
モノオールＤ３：開始剤として２−エチル−１−ヘキサノールを用い、アルキレンオキシドとしてプロピレンオキシドとエチレンオキシドとを混合して反応させて得られた、ポリオキシプロピレンポリオキシエチレンモノオール。水酸基価は４８ｍｇＫＯＨ／ｇ、オキシエチレン基含有量は５０質量％である。
モノオールＤ４：開始剤として１−ブタノールを用い、アルキレンオキシドとしてプロピレンオキシドのみを反応させて得られた、ポリオキシプロピレンモノオール。水酸基価は５９ｍｇＫＯＨ／ｇ、オキシエチレン基含有量は０質量％である。
ポリオールＸ１：ポリオールＡ１の２０質量部、ポリオールＢ１の３０質量部、ポリオールＢ２の１５質量部、ポリオールＢ３の１０質量部、ポリオールＢ４の５質量部およびポリオールＣ１の２０質量部を混合して得られた混合ポリオール。
【００５８】
（ポリオール化合物以外の原料）
難燃剤：トリス（β−クロロプロピル）ホスフェート。
整泡剤：シリコーン系整泡剤（商品名：ＳＺ−１６４６、日本ユニカー社製）。
触媒：Ｎ，Ｎ，Ｎ’，Ｎ’−テトラメチルヘキサメチレンジアミン。（商品名：トヨキャットＭＲ、東ソー製）
ポリイソシアネート化合物：クルードＭＤＩ（商品名：ＭＲ−２００、日本ポリウレタン工業社製）。
【００５９】
（反応条件、評価）
表１に製造の処方および評価結果を示した。表に示す組合わせのポリオール化合物（合計は１００質量部である。表１には平均水酸基価（単位：ｍｇＫＯＨ／ｇ）を示した。）に対し発泡剤（水）、難燃剤、整泡剤および触媒を混合し、これをポリオールシステム液とした。このポリオールシステム液とポリイソシアネート化合物（クルードＭＤＩ）とを、イソシアネート基と活性水素基との割合が０．８５（イソシアネート指数８５）となるように、液温２０℃で混合し、２００ｍｍ×２００ｍｍ×２００ｍｍの木製の箱内に投入し反応させた。このときゲルタイムは約２２秒であった。
【００６０】
得られたフォームの密度（ｋｇ／ｍ３）、圧縮強度（水平、垂直）（ＭＰａ）、独立気泡率（％）、寸法安定性およびポリオールの貯蔵安定性について評価し、その結果を示した。なお圧縮強度は、ＪＩＳ  Ｋ−７２２０に準拠して、エーアンドディー社製オートテンシロン測定装置を用いて測定した。また独立気泡率は、エステック社製高精度自動体積計ＶＭ−１００型を用いて測定した。
【００６１】
また寸法安定性は、フォームの試料片（１５０ｍｍ×１１０ｍｍ×７５ｍｍ）を、−３０℃、７０℃（乾）、７０℃（湿）の環境で２４時間放置して、放置前との寸法の変化率（％）を、縦（ｘ）、横（ｙ）厚さ（ｔ）の各方向について測定した。ただし（湿）は相対湿度９５％である。また貯蔵安定性試験は、ポリオール混合物１００質量部と水１０質量部を混合し７０℃で所定日数静置し、析出物の有無から貯蔵安定性を評価した。ただし、Ａ：析出物なし、Ｂ：析出物がかすかに有る、Ｃ：析出物有り、Ｄ：析出物多い、と判定した。
【００６２】
【表１】
2005075860.tif 000002
【００６３】
試験の結果、本発明の製造方法により得られた硬質フォームは軽量であっても寸法安定性が高いことがわかった。特に高温高湿環境において安定性に優れることが明らかとなった。また貯蔵安定性試験の結果、７０℃で長期間保存しても析出物がほとんど認められず優れた安定性を示すことが明らかとなった。
【産業上の利用可能性】
【００６４】
本発明の硬質発泡合成樹脂の製造方法は、原料の貯蔵安定性がすぐれ、軽量で寸法安定性にすぐれた硬質フォームの製造に好適である。